ВЫСОКОКАЧЕСТВЕННАЯ СТЕКЛОВОЛОКОННАЯ КОМПОЗИЦИЯ С УЛУЧШЕННЫМ МОДУЛЕМ УПРУГОСТИ

1. Состав стекла, содержащий:
2
SiO в количестве от 50,0 до 65,0 мас.%;
2
3
AlO в количестве от 18,0 до 23,0 мас.%;
СаО в количестве от 1,0 до 5,0 мас.%;
MgO в количестве от 9,0 до 14,0 мас.%;
2
NaO в количестве от 0,0 до 1,0 мас.%;
2
KO в количестве от 0,0 до менее чем 1,0 мас.%;
2
LiO в количестве от 1,0 до 4,0 мас.%;
2
TiO в количестве от 0,0 до 2,5 мас.%;
2
3
YO в количестве от 0 до 10,0 мас.%;
2
3
LaO в количестве от 0 до 10,0 мас.%;
2
3
СеО в количестве от 0 до 5,0 мас.%;
2
3
ScO в количестве от 0 до 5,0 мас.% и
2
3
2
3
общую концентрацию LaO+YO в количестве от 2,0 до 10,0 мас.%, причем стекловолокно, образованное из указанного состава стекла, имеет модуль упругости от 88 до 115 ГПа и предел прочности на растяжение согласно ASTM D2343-09 по меньшей мере 4400 МПа.
2. Состав стекла по п. 1, который дополнительно содержит:
2
5
от 0 до около 7,0 мас.% TaO;
2
3
от 0 до около 7,0 мас.% GaO;
2
5
от 0 до около 2,5 мас.% NbO и
2
5
от 0 до около 2,0 мас.% VO.
2
3
3. Состав стекла по любому из пп. 1, 2, причем указанный состав содержит от 0,1 до 5,5 мас.% ТаО.
2
3
4. Состав стекла по любому из пп. 1-3, причем указанный состав содержит от 6,0 до 10 мас.% YO.
2
3
5. Состав стекла по любому из пп. 1-4, причем указанный состав содержит от более чем 1,5 до 10 мас.% LaO.
6. Состав стекла по любому из пп. 1-5, причем указанный состав содержит отношение MgO/(CaO+SrO) более чем 2,1.
2
3
7. Состав стекла по любому из пп. 1-6, причем указанный состав по существу не содержит ВО.
2
8. Состав стекла по любому из пп. 1-7, причем указанный состав содержит от 0,1 до 3,5 мас.% LiO.
2
3
2
3
2
3
2
3
9. Состав стекла по любому из пп. 1-8, причем состав содержит по меньшей мере 4 мас.% YO, LaO, CeO и ScO.
10. Состав стекла по любому из пп. 1-9, причем состав имеет температуру волокнообразования менее 2650°F.
2
11. Стекловолокно, образованное из состава, содержащего: SiO в количестве от 50,0 до 65,0 мас.%;
2
3
AlO в количестве от 18,0 до 23,0 мас.%;
СаО в количестве от 1 до 8,5 мас.%;
MgO в количестве от 9,0 до 14,0 мас.%;
2
NaO в количестве от 0,0 до 1,0 мас.%;
2
KO в количестве от 0,0 до менее чем 1,0 мас.%;
2
LiO в количестве от 0,0 до 4,0 мас.%;
2
TiO в количестве от 0,0 до 2,5 мас.%;
2
3
YO в количестве от 6,0 до 10,0 мас.%;
2
3
LaO в количестве от 0 до 10,0 мас.%;
2
3
СеО в количестве от 0 до 5,0 мас.% и
2
3
ScO в количестве от 0 до 5,0 мас.%, причем указанное стекловолокно имеет модуль упругости от 88 до 115 ГПа.
2
3
12. Стекловолокно по п. 11, в котором состав стекла содержит от 18,3 до 21,5 мас.% AlO.
2
3
13. Стекловолокно по любому из пп. 11 и 12, в котором состав стекла содержит от более чем 1,5 до 10 мас.% LaO.
14. Стекловолокно по любому из пп. 11-13, в котором состав стекла содержит отношение MgO/(CaO+SrO) более 2,1.
2
3
15. Стекловолокно по любому из пп. 11-14, в котором указанный состав по существу не содержит ВО.
2
16. Стекловолокно по любому из пп. 11-15, в котором указанный состав содержит от 1,5 до 3,5 мас.% LiO.
17. Стекловолокно по любому из пп. 11-16, причем указанное стекловолокно имеет модуль упругости от 89 до 100 ГПа.
18. Способ получения непрерывного стекловолокна, предусматривающий:
обеспечение расплавленного состава по п. 1 и
протягивание указанного расплавленного состава через отверстие с получением непрерывного стекловолокна.
19. Армированный композитный продукт, содержащий:
полимерную матрицу и
множество стекловолокон, полученных из состава стекла, содержащего:
2
SiO в количестве от 50,0 до 65,0 мас.%;
2
3
AlO в количестве от 18,0 до 23,0 мас.%;
СаО в количестве от 1,0 до 5,0 мас.%;
MgO в количестве от 9,0 до 14,0 мас.%;
2
NaO в количестве от 0,0 до 1,0 мас.%;
2
KO в количестве от 0,0 до менее чем 1,0 мас.%;
2
LiO в количестве от 1,0 до 4,0 мас.%;
2
TiO в количестве от 0,0 до 2,5 мас.%;
2
3
YO в количестве от 0 до 10,0 мас.%;
2
3
LaO в количестве от 0 до 10,0 мас.%;
2
3
СеО в количестве от 0 до 5,0 мас.%;
2
3
ScO в количестве от 0 до 5,0 мас.% и
2
3
2
3
общую концентрацию LaO+YO в количестве от 2,0 до 10,0 мас.%, причем стекловолокна имеют модуль упругости от 88 до 115 ГПа и предел прочности на растяжение согласно ASTM D2343-09 по меньшей мере 4400 МПа.
20. Армированный композитный продукт по п. 19, причем указанный армированный композитный продукт находится в виде лопасти ветряной турбины.